15~35重量のKCl、20~38重量のMgCl2、20~38重量のNaCl、10~25重量のCl2、3~10重量のNa2SO4、2~8重量のNaP3O10及び1~20重量の繊維糸を含むことを特徴とする土ブロック及び現場舗装用凝固剤組成物。前記繊維糸はタイヤ粉砕の時発生する繊維糸であることを特徴とする請求項1に記載の土ブロック及び現場舗装用凝固剤組成物。前記繊維糸は長さが3mm未満のナイロン繊維であることを特徴とする請求項2に記載の土ブロック及び現場舗装用凝固剤組成物。本発明は上記のような従来技術の問題点を解決するために案出されたもので、本発明で解決しようとする課題は、廃資源の利用と環境汚染の防止、そして仕上げ性能、引張強度、耐衝撃性、付着性及びアルカリと紫外線の露出に対する抵抗性の優れた土ブロック用凝固剤組成物を提供することである。上記のような課題を解決するために、本発明は、15~35重量のKCl、20~38重量のMgCl2、20~38重量のNaCl、10~25重量のCl2、3~10重量のNa2SO4、2~8重量のNaP3O10及び1~20重量の繊維糸を含む土ブロック用凝固剤組成物を提供する。上記繊維糸はタイヤ粉砕の時発生する繊維糸であることが好ましい。上記繊維糸は長さが3mm未満のナイロン繊維であることが好ましい。本発明による凝固剤組成物を土ブロックの製造に適用する場合、廃資源の利用と環境汚染の防止、仕上げ性能、引張強度、耐衝撃性、付着性及びアルカリと紫外線の露出に対する抵抗性の優れた土ブロックを製造または現場で塗布または舗装することができるという効果を奏する。以下、本発明を詳細に説明する。本発明は、上記したように、15~35重量のKCl、20~38重量のMgCl2、20~38重量のNaCl、10~25重量のCl2、3~10重量のNa2SO4、2~8重量のNaP3O10及び1~20重量の繊維糸を含む土ブロック用凝固剤組成物を提供することを特徴とする。上記成分の中で、繊維糸を除いた成分は通常の凝固剤成分として用いられるもので、本発明の凝固剤組成物の場合、上記の含量範囲であることが最も好ましい。上記繊維糸はタイヤ粉砕の時発生する繊維糸であることが好ましい。最も望ましくは、タイヤ粉砕の時発生する、長さが3mm未満のナイロン繊維であることが好ましい。タイヤ粉砕の時発生する繊維はナイロン材質で、1次破砕、2次粉砕及び3次粉砕を通じて5~20mmの長さに八つ裂きにした形状の繊維状態で捕集され、これを繊維糸粉砕機でタイヤゴムと完全に分離させるために長さ3mm未満に粉砕する。本発明の繊維糸は分散配合で固まる現象が発生せず、舗装表面に繊毛露出がなくて、仕上げ性能が優れている。また、引張強度及び耐衝撃性が優れ、繊維自体の約4の吸収率で付着力が増加して、ブリーディング防止にも効果的である。また、アルカリ及び紫外線の露出に対する抵抗性も強く、耐久的であると言える。好ましい具体的な一例として、本発明の土ブロック用凝固剤組成物は、土ブロック及び現場舗装に用いる用途別に、土の配合計画に合わせて配合して供給することができる。具体的な一例として、配合過程で繊維糸同士が固まる現象がないように、機械で均一に分散して配合した後、土の配合に合わせて予め袋に盛られる場合、ブロックの生産や現場舗装の時、1つの工程を減少することができるという利点がある。また、他の好ましい具体的な一例として、土の配合過程でタイヤ粉砕の時発生する繊維糸を均一に分散して配合することが重要であることから、土を分散させて、繊維質を八つ裂きにしながら土と混合されるように、スーパー超音波を利用することもできる。本発明の凝固剤組成物と土との好ましい配合比は特に制限がないが、用いる用途別に適切に調節することができる。好ましい具体的な一例として、1m3の土に0.01~10cm3の繊維質を混合することができる。本発明の凝固剤組成物は現場舗装、2次製品及びドライモルタルに適用可能であり、車道及び歩道など散歩用道路の道路鋪装用、建築物及び駐車場の床材料など、各種壁面仕上げ材料及び土ブロック製造などに適用可能である。以下、本発明を実施例を通じてさらに詳しく説明する。[実施例]1.凝固剤組成物の製造20重量のKCl、30重量のMgCl2、30重量のNaCl、10重量のCl2、3重量のNa2SO4、2重量のNaP3O10及び5重量の繊維糸を配合して凝固剤組成物を製造した。2.土ブロックの製造上記1重量の凝固剤組成物、15重量のポルトランドセメントと84重量の砂質土を配合して、5×8×15cmの土ブロックを製造した。3.土ブロックの特性製造された土ブロックはCaイオンを吸着して、水和反応に支障を与えている有機物の活性成分を除去して、土粒子の密度を向上し、且つ、土粒子の凝結効果を妨害している水気、空気、有機物などで構成された組成物の浸透によって、排除されている土粒子同士の結合を促進した。同時に、繊維糸の配合によって、表面に繊毛露出がなくて、仕上げ性が優れ、引張強度、耐衝撃性及び付着力が既存の土ブロックより優れていることが確認された。